(57)【要約】      （修正有）【課題】被膜からのパーティクルの発生や剥離を抑制し、使用済部品の再生処理で被膜を剥離する際に使用される処理で基材にダメージを与えにくく、更にドライエッチング等に使用されるガス成分を取り込み難い被膜の提供及び被膜の製造方法の提供。【解決手段】内部がプラズマ、腐食性または高温度の雰囲気にさらされる装置に使用される部品の表面の少なくとも一部に形成される、平均粒径０．０１〜１０μｍのセラミックスの微小粒子４同士が結合して多結晶粒子２を構成し、多結晶粒子２が堆積して形成されるセラミックス被膜であり、前記セラミックス被膜の表面の観察領域の面積に対する観察領域の実際の表面の面積との比面積率が４００％以下である耐プラズマ性、耐食性、耐熱性、耐酸化性を有するセラミックス被膜及びその製造方法。【選択図】図１
2017014569.tif 000002
【特許請求の範囲】
【請求項１】
内部がプラズマ、腐食性または高温度の少なくともいずれかの雰囲気にさらされる装置
に使用される部品の表面の少なくとも一部に形成されるセラミックス粒子からなるセラミ
ックス被膜であり、前記セラミックス被膜は、平均粒径０．０１〜１０μｍのセラミック
スの微小粒子同士が結合して多結晶粒子を構成し、その多結晶粒子が堆積して形成される
セラミックス被膜であり、前記セラミックス被膜の表面の観察領域の面積に対する観察領
域の実際の表面の面積との比面積率が４００％以下であることを特徴とする耐プラズマ性
、耐食性、耐熱性、耐酸化性の少なくともいずれか１つの特性を有するセラミックス被膜
。
【請求項２】
前記セラミックスの微小粒子同士が結合した多結晶粒子が堆積して形成されるセラミック
ス被膜であり、前記セラミックス被膜の表面の二乗平均平方根粗さ（Ｒｑ）が１０μｍ以
下であることを特徴とする請求項１に記載のセラミックス被膜。
【請求項３】
前記セラミックスの微小粒子同士が結合した多結晶粒子が堆積して形成されるセラミック
ス被膜であり、前記セラミックス被膜の表面は、研磨、研削、ブラッシング、ブラスト、
ボールショット、ドライアイスショット、エッチング、酸洗の少なくともいずれか一つの
表面加工を施したことを特徴とする請求項１乃至２のいずれか１項に記載のセラミックス
被膜。
【請求項４】
前記セラミックスの微小粒子同士が結合した多結晶粒子が堆積して形成されるセラミッ
クス被膜であり、膜厚が１０μｍ以上２００μｍ以下であることを特徴とする請求項１乃
至３のいずれか１項に記載のセラミックス被膜。
【請求項５】
前記セラミックスの微小粒子同士が結合した多結晶粒子が堆積して形成されるセラミッ
クス被膜で、膜密度が９０％以上であることを特徴とする請求項１乃至４のいずれか１項
に記載のセラミックス被膜。
【請求項６】
前記セラミックスの微小粒子同士が結合した多結晶粒子が堆積して形成されるセラミック
ス被膜で、被膜表面のマイクロクラックの存在する領域が被膜の基材面に平行な面を顕微
鏡観察した時の単位面積率で10％以下であることを特徴とする請求項１乃至５のいずれか
１項に記載のセラミックス被膜。
【請求項７】
前記セラミックスの微小粒子同士が結合した多結晶粒子が堆積して形成されるセラミック
ス被膜で、被膜中に存在する粒径１０μｍ以下のセラミックスの微小粒子は、被膜の基材
面に垂直な厚さ方向の断面を顕微鏡観察した時の任意の単位面積率で１０％以下であるこ
とを特徴とする請求項１乃至６のいずれか１項に記載のセラミックス被膜。
【請求項８】
前記セラミックスの微小粒子同士が結合した多結晶粒子が堆積して形成されるセラミック
ス被膜で、この被膜中に存在するセラミックス粒子の最大径をX、最小径をYとした時、前
記最小径に対する前記最大径の比（X／Y）で表される比率（扁平率）が１．５以上の粒子
（扁平粒子）が、膜の基材面に垂直な厚さ方向の断面を顕微鏡観察した時の任意の単位面
積率で１０％以下であることを特徴とする請求項１乃至７のいずれか１項に記載のセラミ
ックス被膜。
【請求項９】
前記の内部がプラズマ、腐食性または高温度の少なくともいずれかにさらされる装置に使
用される部品の表面の少なくとも一部には、セラミックス粒子からなるセラミックス被膜
が形成され、前記セラミックス被膜は、基材上に前記扁平粒子から形成される第一の膜を
下地層として、その下地層の上に、前記の平均粒径０．０１〜１０μｍのセラミックスの
微小粒子同士が結合して多結晶粒子を構成し、その多結晶粒子が堆積して形成される第二
のセラミックス被膜とからなる二層構造で、合計の膜厚が２０μｍ以上４００μｍ以下、
および第二のセラミックス被膜の膜厚が５μｍ以上２００μｍ以下であり、前記第二のセ
ラミックス被膜の表面の観察領域の面積に対する観察領域の実際の表面の面積との比面積
率が４００％以下であることを特徴とする耐プラズマ性、耐食性、耐熱性、耐酸化性の少
なくともいずれか１つの特性を有するセラミックス被膜。
【請求項１０】
前記二層構造のセラミックス被膜において、第二のセラミックス被膜の表面の二乗平均平
方根粗さ（Ｒｑ）が１０μｍ以下であることを特徴とする請求項９に記載のセラミックス
被膜。
【請求項１１】
前記二層構造のセラミックス被膜において、下地層となる前記扁平粒子から構成されたセ
ラミックス被膜は、平均粒径５〜６０μｍの原料セラミックス粒子を１００〜１０００ｍ
／ｓの粒子速度で堆積させて構成されており、この扁平粒子の最大径をX、最小径をYとし
た時、前記最小径に対する前記最大径の比（X／Y）で表される扁平率が１．５以上の扁平
粒子が、前記下地層の基材面に垂直な厚さ方向の断面を顕微鏡観察した時の任意の単位面
積率で９０％以上存在することを特徴とする請求項９乃至１０のいずれか１項に記載のセ
ラミックス被膜。
【請求項１２】
前記二層構造のセラミックス被膜において、下地層となる前記扁平粒子から構成されたセ
ラミックス被膜は、気孔率が１０％〜５０％の膜であることを特徴とする請求項９乃至１
１のいずれか１項に記載のセラミックス被膜。
【請求項１３】
前記二層構造のセラミックス被膜において、第二のセラミックス被膜の表面は、研磨、研
削、ブラッシング、ブラスト、ボールショット、ドライアイスショット、エッチング、酸
洗の少なくともいずれか一つの表面加工を施したことを特徴とする請求項９乃至１２のい
ずれか１項に記載のセラミックス被膜。
【請求項１４】
前記の内部がプラズマ、腐食性または高温度の少なくともいずれかの雰囲気にさらされる
装置に使用される部品において、部品の表面の少なくとも一部には、セラミックス粒子か
らなるセラミックス被膜が形成され、前記セラミックス被膜は、基材が金属の場合に、基
材表面に１０μｍ〜８０μｍの厚さの酸化膜が形成され、前記酸化膜の上に、前記平均粒
径０．０１〜１０μｍのセラミックスの微小粒子同士が結合して多結晶粒子を構成し、そ
の多結晶粒子が堆積して形成され、表面の観察領域の面積に対する観察領域の実際の表面
の面積との面積率が前記被膜の実表面の面積の比面積率が４００％以下であることを特徴
とする耐プラズマ性、耐食性、耐熱性、耐酸化性の少なくともいずれか１つの特性を有す
るセラミックス被膜。
【請求項１５】
前記セラミックス被膜において、二乗平均平方根粗さ（Ｒｑ）が１０μｍ以下であること
を特徴とする請求項１４に記載のセラミックス被膜。
【請求項１６】
前記セラミックス被膜の表面は、研磨、研削、ブラッシング、ブラスト、ボールショット
、ドライアイスショット、エッチング、酸洗の少なくともいずれか一つの表面加工を施し
たことを特徴とする請求項１４乃至１５のいずれか１項に記載のセラミックス被膜。
【請求項１７】
前記の内部がプラズマ、腐食性または高温度の少なくともいずれかの雰囲気にさらされる
装置に使用される部品の表面の少なくとも一部には、セラミックス粒子からなるセラミッ
クス被膜が形成され、前記セラミックス被膜は、基材が金属の場合に、基材表面に１０μ
ｍ〜８０μｍの厚さの酸化膜（第一の膜）が形成され、前記酸化膜の上に前記扁平粒子か
ら形成される第二の膜を下地層として、その下地層上に、前記の平均粒径０．０１〜１０
μｍの微小粒子同士が結合して多結晶粒子を構成し、その多結晶粒子が堆積して形成され
る第三の膜とからなる三層構造で、合計の膜厚が２０μｍ以上４００μｍ以下、および第
三のセラミックス被膜の膜厚が５μｍ以上２００μｍ以下であることを特徴とするセラミ
ックス被膜。
【請求項１８】
前記第三のセラミックス被膜において、二乗平均平方根粗さ（Ｒｑ）が１０μｍ以下であ
ることを特徴とする請求項１７に記載のセラミックス被膜。
【請求項１９】
前記第三のセラミックス被膜の表面は、研磨、研削、ブラッシング、ブラスト、ボールシ
ョット、ドライアイスショット、エッチング、酸洗の少なくともいずれか一つの表面加工
を施したことを特徴とする請求項１７乃至１８のいずれか１項に記載のセラミックス被膜
。
【請求項２０】
前記の内部がプラズマ、腐食性または高温度の少なくともいずれかの雰囲気にさらされる
装置に使用される部品の表面の少なくとも一部には、セラミックス粒子からなるセラミッ
クス被膜が形成され、前記セラミックス被膜は、基材が金属の場合に、基材表面に１０μ
ｍ〜８０μｍの厚さの酸化膜が形成され、基材の酸化膜の線膨張係数と、その酸化膜上に
形成された扁平粒子から構成されたセラミックス被膜のセラミックスの線膨張係数との差
の絶対値が  ５×１０−６  ／℃以下であることを特徴とする請求項１４乃至１９のいず
れか１項に記載のセラミックス被膜。
【請求項２１】
前記セラミックス被膜の形成に使用されるセラミックスの原料微小粒子は、純度が９９．
９％以上のセラミックス粒子であることを特徴とする請求項１乃至２０のいずれか１項に
記載のセラミックス被膜。
【請求項２２】
前記セラミックス被膜の原料が酸化物であることを特徴とする請求項１乃至２１のいずれ
か１項に記載のセラミックス被膜。
【請求項２３】
前記セラミックス被膜の原料がＹ２Ｏ３、またはＡｌ２Ｏ３であることを特徴とする請求
項２２に記載のセラミックス被膜。
【請求項２４】
前記セラミックス被膜の原料が窒化物であることを特徴とする請求項１乃至２１のいずれ
か１項に記載のセラミックス被膜。
【請求項２５】
前記セラミックス被膜の原料がＡｌNであることを特徴とする請求項２４に記載のセラミ
ックス被膜。
【請求項２６】
前記セラミックス被膜の原料が炭化物であることを特徴とする請求項１乃至２１のいずれ
か１項に記載の耐プラズマ性、耐食性、耐熱性、耐酸化性の少なくともいずれか1つの特
性を有するセラミックス被膜。
【請求項２７】
前記セラミックス被膜を高速ガスジェット溶射法、化学蒸着（CVD）法、エアロゾルデポ
ジション法、コールドスプレー法、ウォームスプレー法、ガスデポジション法、静電微粒
子衝撃コーティング法、衝撃焼結法、スパッター法、サスペンションプラズマ溶射法、超
音速フリージェット物理蒸着（PVD）法、物理蒸着法全般により成膜することを特徴とす
る請求項１乃至２６の少なくともいずれか１項に記載の耐プラズマ性、耐食性、耐熱性、
耐酸化性の少なくともいずれか１つの特性を有するセラミックス被膜の成膜方法。
【請求項２８】
前記セラミックス被膜を成膜した後、セラミックス被膜の表面に、研磨、研削、ブラッシ
ング、ブラスト、ボールショット、ワイヤーショット、ドライアイスショット、エッチン
グ、酸洗の少なくともいずれか一つの表面加工を施すことを特徴とする請求項１乃至２６
の少なくともいずれか１項に記載の耐プラズマ性、耐食性、耐熱性、耐酸化性の少なくと
もいずれか１つの特性を有するセラミックス被膜の製造方法。
【発明の詳細な説明】
【技術分野】
【０００１】
本発明は、内部がプラズマや腐食性または高温度のいずれかの雰囲気にさらされる装置に
使用される部品において、この部品の少なくとも一部に形成される被膜であり、耐プラズ
マ性、耐食性、耐熱性、耐酸化性のいずれかの特性を有する被膜及びその製造法に関する
ものである。
【背景技術】
【０００２】
半導体あるいは液晶などの微細構造を有する電子部品の製造では、その製造工程において
、内部がプラズマによるドライエッチングやエッチング液などによる腐食性雰囲気にさら
される装置、内部で高温度での熱処理が行なわれる装置あるいは内部で高温度条件で処理
される装置などが使用されている。これらの装置の内部に使用される部品には、腐食性雰
囲気や高温度雰囲気の影響による部品表面の腐食や酸化、損傷、およびそれに起因するパ
ーティクルなどの発生を少なくするため、その一部分あるいは全面に金属やセラミックス
の溶射膜などの耐プラズマ性、耐食性、耐熱性、耐酸化性を有する表面コーティングがさ
れている。
【０００３】
近年、電子部品の微細化がさらに進んでいるため（例えば、メモリ配線幅は１９ｎｍ⇒１
５ｎｍ⇒今後１０ｎｍ以下と狭小化）、従来と比較して微細なパーティクル（大きさ０．
１μｍ以下）の発生を低減させなければならない。しかし、前記のような溶射膜などの表
面コーティングを行なった場合、内部が熱の影響を受ける装置部品では基材と被膜材質と
の熱膨張係数の違い、あるいは、内部が腐食性雰囲気にさらされる装置部品では被膜の微
小欠陥によって、膜の亀裂、剥離、脱落が生じ易く、前記の微細なパーティクルの発生の
原因となる。
【０００４】
従来の溶射法によって形成された酸化イットリウムや酸化アルミニウムなどのセラミッ
クスの溶射被膜は、溶融した酸化イットリウムや酸化アルミニウムのセラミックス粒子が
基材の表面に衝突し急冷凝固されたものである。さらに、従来の溶射法で使用されるセラ
ミックス粉末粒子の粒径は５〜４５μｍ程度と大きい。このため、従来の溶射法によって
形成された酸化イットリウムや酸化アルミニウムなどのセラミックスの溶射被膜は、内部
と表面との熱膨張差によりマイクロクラックが多数発生しやすく、内部歪が残留しやすい
。
【０００５】
すなわち、溶射熱源によって溶融した酸化イットリウムや酸化アルミニウム等のセラミ
ックス粒子が基材の表面に衝突し基材表面と垂直な方向に厚みが縮まりかつ平行な方向に
粒が伸張したいわゆる扁平形状に変形して急冷凝固して偏平な形状である粒子（溶融扁平
粒子と呼ぶ）になる際に、酸化物セラミックス粉末粒子の平均粒径が５μｍ以上と大きい
場合、溶融偏平粒子の表面に  主に基材表面と垂直な厚み方向に見られる割れ（マイクロ
クラックと呼ぶ）が発生し、溶融偏平粒子の内部に歪が残留する。前記扁平な形状とは、
基材表面と垂直な方向の粒子の厚み（最小径Ｙ）と平行な方向の粒子の長さ（最大径Ｘ）
から、アスペクト比をＸ／Ｙとして、前記アスペクト比（Ｘ／Ｙ）が１．５以上の形状で
ある。
【０００６】
そして、半導体装置、例えばプラズマ装置などで、このような溶融扁平粒子の状態での
酸化イットリウム被膜や酸化アルミニウム被膜などのセラミックス被膜が形成された部品
を使用した場合、装置内のプラズマ放電で発生した活性ラジカルが照射され前記溶融扁平
粒子表面のマイクロクラックをアタックしてマイクロクラックが大きくなるとともに内部
歪の開放の際にマイクロクラックが伝播する。その結果、溶射被膜が欠損して溶射被膜に
由来するパーティクルが発生しやすくなるとともに、溶射被膜の上に付着した反応生成物
が剥離して反応生成物に由来するパーティクルも発生しやすくなる。このようなパーティ
クルの発生は半導体装置での製品歩留りを低下させるとともに、装置用部品のクリーニン
グや部品の交換が頻繁になり生産性の低下や成膜コストの上昇を生じる。
【０００７】
また、前記の従来の溶射法で使用される酸化物セラミックス粉末粒子の粒径は５〜４５
μｍ程度と大きいため、形成された溶射被膜は、気孔（ボイド）が１５％程度と多く発生
するとともに、溶射表面の粗さが平均粗さＲａで６〜５０μｍ程度と粗くなる。前記気孔
（ボイド）は、粒子間の隙間のことを指し、前記マイクロクラックとは溶融扁平粒子の割
れた表面形状を指す。
【０００８】
例えば、このような気孔が多く表面の粗さが粗い溶射被膜が形成されたプラズマ装置部
品を使用すると、気孔を通じて基材までプラズマエッチングが進行してプラズマ装置部品
の寿命が短くなるとともに、プラズマ放電が溶射被膜の凸部に集中して溶射被膜が脆くな
りパーティクルの発生量が多くなる。
【０００９】
さらに、たとえば最近の半導体素子は、さらなる高集積度を達成するために配線幅の狭
小化が進められている。配線幅の狭小化は、例えば３２ｎｍ、１９ｎｍ、１５ｎｍ、今後
はさらには１０ｎｍ以下にまで及ぶ。このように狭小化された配線やそれを有する素子に
おいては、例えば直径０．１μｍ程度の極微小なパーティクルが混入した場合でも、配線
不良や素子不良等が生じる。このため、近年は、極微小なパーティクルであっても、その
発生を抑制することが強く要望されている。
【００１０】
また、従来の溶射被膜を形成する場合は、通常、被膜形成の前処理として、高圧で砥粒
等を粒体と共に基材の表面に吹き付けるブラスト処理を行う。しかし、このようにブラス
ト処理を行うと、基材の表面にブラスト材である砥粒の残留片が存在したり、ブラストに
よって基材の表面に破砕層が形成されたりする。
【００１１】
そして、このようなブラスト材が残存したり破砕層が形成されたりした基材の表面に従
来の溶射被膜が形成されると、その部品を使用している装置内での温度変化による膜の熱
応力により、基材と溶射被膜との界面に応力が作用し、溶射被膜ごと膜剥離し易くなる。
特に、ブラスト処理の圧力や砥粒サイズを大きくした場合には、膜剥離の発生が顕著とな
る。このため、従来の溶射被膜の寿命は、ブラスト処理の条件によっても大きく変わるこ
とになる。
【００１２】
このように、半導体装置用部品の基材の表面に従来の溶射被膜を形成する方法は、溶射
被膜がパーティクルの発生源となり易く製品歩留りを低下させ易いとともに、ブラスト処
理の具合により溶射被膜の寿命が変化するという問題があった。
【００１３】
このような問題に対する改善策として、近年では、従来の溶射に対して、粒子を融点未満
の温度に調整された燃焼フレームやプラズマジェットのような高温ガスにより高速で噴射
させて、粒子をほとんど溶融させないで皮膜を形成する方法により、例えばプラズマに対
する耐蝕性を従来の溶射被膜よりも向上させた被膜を形成する衝撃焼結法がある。（例え
ば、特許文献１を参照）
【００１４】
しかしながら、溶融しないで堆積した粒子状部には、溶融しないで粒状に堆積した粒子同
士の隙間である気孔（ボイド）（これは前記溶融扁平粒子には見られない）が存在するた
め、更なる緻密化が難しく、ひいては更なる耐蝕性の向上が困難である
さらに、前記のような溶融しないで堆積した粒子状部の表面には、単一粒子である１次粒
子が多数存在しており、例えばドライエッチング装置内部では、このような単一粒子であ
る１次粒子が多数存在すると、表面積が増えてドライエッチングガス成分を取り込み易く
なり、本来のドライエッチング条件が変化して正常なエッチングができないという不具合
が発生し易い。
【先行技術文献】
【特許文献】
【００１５】
【特許文献１】特許第５３４２１７６号
【発明の概要】
【発明が解決しようとする課題】
【００１６】
本発明は、上記事情に鑑みてなされたものであり、耐プラズマ性、耐食性、耐酸化性、
耐熱性を有し、被膜からのパーティクルの発生や被膜の剥離を安定かつ有効に抑制し、さ
らにドライエッチング等に使用されるガス成分を取り込みにくいセラミックス被膜、及び
その製造方法を提供することを目的とする。
【課題を解決するための手段】
【００１７】
本発明の実施形態であるセラミックス被膜およびその製造方法は、内部がプラズマや腐食
性または高温度の少なくともいずれかの雰囲気にさらされる装置に使用される部品の表面
の少なくとも一部に形成されるセラミックス粒子からなるセラミックス被膜であり、前記
セラミックス被膜は、平均粒径０．０１〜１０μｍのセラミックスの微小粒子同士が結合
して多結晶粒子を構成し、その多結晶粒子が堆積して形成されるセラミックス被膜であり
、前記セラミックス被膜の表面の観察領域の面積に対する観察領域の実際の表面の面積と
の比面積率が４００％以下であることを特徴とする耐プラズマ性、耐食性、耐熱性、耐酸
化性の少なくともいずれか１つの特性を有するセラミックス被膜、およびその製造方法で
ある。
【図面の簡単な説明】
【００１８】
【図１】図１は、第一の本発明の実施形態の一例を示す図である。基材１上に微小粒子４同士が結合して、結晶粒界３を有する多結晶粒子２を構成し、これら多結晶粒子が堆積して形成される被膜である。
【図２】図２は、第二の本発明の実施形態の一例を示す図である。基材１上に気孔（ボイド）７およびマイクロクラック６を有する溶融扁平粒子５からなるポーラスな被膜を下地層として形成し、その上に前記多結晶粒子の堆積膜を形成させた２層構造膜である。
【図３】図３は、第二の本発明の実施形態の一例を示す図である。基材１表面に酸化膜８を形成した上、前記多結晶粒子の堆積膜を形成させた２層構造膜である。
【図４】図４は、第三の本発明の実施形態の一例を示す図である。基材１表面に酸化膜８を形成した上に気孔（ボイド）７およびマイクロクラック６を有する溶融扁平粒子５からなるポーラスな被膜を下地層として形成し、その上に前記多結晶粒子の堆積膜を形成させた３層構造膜である。
【発明を実施するための形態】
【００１９】
以下、本発明の実施形態である微細なパーティクルを発生させず、エッチングガス成分の
取り込みが無く、耐食性または耐熱性、耐酸化性を有する被膜、およびその製造方法につ
いて説明する。なお、これらの実施形態により本発明が限定されるものではない。
第一の本発明の実施形態は、セラミックスの微小粒子同士が結合して多結晶粒子を構成し
、前記多結晶粒子が堆積して形成される被膜、及びその製造方法である。
第二の本発明の実施形態は、基材表面に酸化膜を形成した上、あるいは基材上にポーラス
な被膜を下地層として形成し、その上に前記多結晶粒子の堆積膜を形成させた２層構造膜
、及びその製造方法である。
第三の本発明の実施形態は、基材表面に酸化膜を形成し、その上に前記ポーラスな被膜を
下地層として形成し、その上に前記多結晶粒子の堆積膜を形成させた３層構造膜、及びそ
の製造方法である。
さらに、本発明では、前記セラミックス被膜の表面の観察領域の面積に対する観察領域の
実際の表面の面積との比面積率が４００％以下であることを特徴とする。
【００２０】
本発明の実施形態である被膜は、部品基材の表面を被覆する酸化イットリウム等の酸化
物セラミックス、窒化アルミニウム等の窒化物セラミックス、その他セラミックス全般の
被膜である。
前記の部品基材としては、特に半導体製造装置や液晶デバイス製造装置の部品基材のう
ち、たとえば、プラズマやラジカルに曝されるプラズマ処理装置、熱ＣＶＤや拡散炉を含
む高温に曝される製膜装置の内部の部品基材である、ウエハ配置部材、内壁部、デポシー
ルド、インシュレータリング、上部電極、バッフルプレート、フォーカスリング、シール
ドリング、ベローズカバー等が挙げられる。
基材の材質としては、たとえば、石英等のセラミックスや、アルミニウム等の金属が挙
げられる。
【００２１】
第一の本発明の実施形態は、部品表面に緻密で密着強度の高いセラミックス被膜を形成
し、前記のセラミックス被膜表面の観察領域の面積に対する観察領域の実際の表面の面積
との比である面積率を小さくすることである。基材の表面に、従来の溶射法で形成された
溶射被膜に代えて、セラミックス粉末粒子が焼結されて形成された焼結体と同様に粒子同
士が焼結結合した緻密な多結晶粒子の集合体の膜で覆うべく、その形成方法、条件を鋭意
検討、調査をし、ついにその方法を見出した。具体的には、平均粒径０．０５〜１０μｍ
のセラミックスの微小粒子で形成された酸化イットリウム等の酸化物セラミックス被膜を
形成すれば、この被膜を構成する酸化イットリウム等の酸化物セラミックスには内部欠陥
、内部歪やマイクロクラックが実質的に発生せず、微小粒子同士が部品基材表面にて焼結
結合して多結晶粒子となり、その多結晶粒子の集合体として気孔率の低い緻密な膜が形成
されるため、被膜の耐プラズマ性、耐食性、耐酸化性、耐熱性が高くなる。その結果、被
膜からのパーティクルの発生や被膜の剥離を安定かつ有効に抑制するとともに、被膜の表
面における反応生成物の生成とこの反応生成物からのパーティクルの発生の抑制が可能で
あり、さらには、使用後の再生処理で、被膜を剥離する際に使用される薬液処理、ブラス
ト処理等で部材に腐食や変形等のダメージを与えにくい。本発明の実施形態は、前記被膜
の膜構造を達成するために、その形成方法、条件を見出して完成されたものである。粉末
が焼結されて形成された焼結体と同様に微小粒子同士が焼結結合した緻密な多結晶粒子は
、粒子が溶融しない固相焼結機構による焼結結合と粒子表面あるいは粒子間が溶融して焼
結される液相焼結機構の焼結結合の少なくとも一方を含むものである。前記焼結結合した
多結晶粒子は、単一の結晶粒子ではなく顕微鏡観察で粒子内に結晶粒界が見られる粒子で
あり、本発明の被膜は同様に顕微鏡観察にてこれらの多結晶粒子の堆積した被膜となって
いる。さらに、本発明の実施形態では、前記セラミックス被膜の表面の観察領域の面積に
対する観察領域の実際の表面の面積との比面積率が４００％以下であることを特徴とする
。前記セラミックス被膜の表面の二乗平均平方根粗さ（Ｒｑ）は１０μｍ以下であること
が好ましく、前記セラミックス被膜の表面は、研磨、研削、ブラッシング、ブラスト、ボ
ールショット、ドライアイスショット、エッチング、酸洗の少なくともいずれか一つの表
面加工を施すことが好ましい。
【００２２】
前記堆積膜は、粒径０．０５〜１０μｍの微小粒子同士が部品基材表面にて焼結結合して
多結晶粒子となりその集合体として形成される堆積膜で、膜厚が５μｍ以上２００μｍ以
下であり、膜密度が９０％以上である、ことを特徴とする。前記酸化物堆積膜の膜中には
面積率で１０％以下の粒径１０μｍ以下の単一の微小粒子（原料粒子）が存在するが、多
結晶粒子の集合体が緻密に形成されているので耐プラズマ性、耐蝕性、耐酸化性、耐熱性
は保持される。
【００２３】
前記セラミックス被膜の表面の観察領域の面積および観察領域の実際の表面の面積および
二乗平均平方根粗さ（Ｒｑ）は、超深度形状測定顕微鏡（ＶＫ−８５００）を使用して５
０倍の倍率で、約３００μｍ×約２５０μｍの領域について測定した。
【００２４】
前記焼結結合した緻密な多結晶粒子は、たとえば衝撃焼結法等による被膜に顕微鏡観察に
て見られるような、外部と区画する粒界が確認されない非粒子状部はほとんどない。膜の
基材面に垂直な断面を顕微鏡観察した時の前記外部と区画する粒界が確認されない非粒子
状部の面積率は１０％以下である。
【００２５】
前記酸化物セラミックス堆積膜の膜中に存在する粒径１０μｍ以下の単一の微小粒子は、
膜の基材面に垂直な断面を顕微鏡観察した時の面積率で１０％以下であり、前記酸化物堆
積膜の膜中に存在する溶融扁平粒子は、膜の基材面に垂直な断面を顕微鏡観察した時の面
積率で１０％以下であり、いずれもほとんどない。
【００２６】
本発明の一つの実施形態は、チャンバ内に処理対象を保持する処理対象保持手段と、前
記チャンバ内に導入されたガスをプラズマ化するプラズマ生成手段と、を備え、生成され
たプラズマを用いて前記処理対象を処理するプラズマ装置の内部に使用される部品の被膜
である。前記チャンバの内壁と前記チャンバ内の構成部材の前記プラズマ生成手段で生成
されるプラズマの生成領域側の表面には、酸化物セラミックス被膜が形成される。前記の
酸化物セラミックス被膜は、酸化イットリウム等の酸化物セラミックス粒子の堆積膜であ
る。
【００２７】
第二の本発明の実施形態は、基材と被膜材質との熱膨張係数の差の影響を少なくするため
、基材表面に酸化膜を形成した上、あるいは基材上にポーラスな膜を形成した上に前記緻
密な膜を形成することで上記課題を解決する。前記堆積膜は、基材表面を例えばアルマイ
トなどの酸化膜処理した表面、あるいは下地膜として形成された酸化イットリウム等の従
来の酸化物溶射被膜の上に、前記堆積膜を有し、下地膜と前記堆積膜の積層膜の合計膜厚
が２０μｍ以上４００μｍ以下であり、前記堆積膜の膜密度が９０％以上である、ことを
特徴とする。さらに、本発明では、前記セラミックス被膜の表面の観察領域の面積に対す
る観察領域の実際の表面の面積との比面積率が４００％以下であることを特徴とする。
【００２８】
第三の本発明の実施形態は、基材上に酸化膜を形成させて基材上の前記ポーラスな膜と基
材との密着性を高くして、ポーラスな膜を形成した上に前記緻密な膜を形成することで上
記課題を解決する。前記堆積膜は、下地膜をつけてもよく、下地膜として形成された酸化
イットリウム等の従来の酸化物溶射被膜の上に、酸化物セラミックス粒子が堆積した積層
膜を有し、下地膜と前記堆積膜との積層膜の合計膜厚が２０μｍ以上４００μｍ以下であ
り、前記堆積膜の膜密度が９０％以上である、ことを特徴とする。さらに、本発明では、
前記セラミックス被膜の表面の観察領域の面積に対する観察領域の実際の表面の面積との
比面積率が４００％以下であることを特徴とする。
【００２９】
前記腐食性または高温度雰囲気にさらされる装置に使用される部品において、部品の表面
の少なくとも一部には、セラミックス粒子からなる被膜が形成され、前記セラミックス被
膜は、基材が金属の場合に、基材表面に１０μｍ〜８０μｍの厚さの酸化膜（第一の膜）
が形成され、前記酸化膜の上に扁平粒子から形成される第二の膜を下地層として、その第
二の膜の下地層上に、前記の平均粒径０．０１〜１０μｍの微小粒子同士が結合して多結
晶粒子を構成し、その多結晶粒子が堆積して形成される第三の膜とからなる三層構造で、
合計の膜厚が２０μｍ以上４００μｍ以下、および第三のセラミックス被膜の膜厚が５μ
ｍ以上２００μｍ以下であることを特徴とする耐プラズマ性、耐食性または耐熱性、耐酸
化性を有する被膜である。
【００３０】
前記セラミックス被膜は、基材が金属の場合に、基材表面に１０μｍ〜８０μｍの厚さの
酸化膜が形成され、基材の酸化膜の線膨張係数と、その酸化膜上に形成された扁平粒子か
ら構成されたセラミックス膜のセラミックスの線膨張係数との差の絶対値が  ５×１０−
６  ／℃以下であることを特徴とする被膜である。前記線膨張係数の差の絶対値が５×１
０−６  ／℃を超えると、高温度雰囲気において、熱膨張差による膜の亀裂、剥離が生じ
易くなる。
【００３１】
さらに、本発明では、前記セラミックス被膜の表面の観察領域の面積に対する観察領域の
実際の表面の面積との面積率が４００％以下であることを特徴とする。前記面積率が、４
００％を超えると、例えばドライエッチング装置などでは、エッチングガス成分が被膜表
面に取り込まれてしまい、本来のドライエッチング条件が変化して正常なエッチングがで
きないという不具合が発生し易い。
前記セラミックス被膜の表面の二乗平均平方根粗さ（Ｒｑ）は１０μｍ以下であることが
好ましい。１０μｍを超えると、例えばドライエッチング装置などでは、エッチングガス
成分が被膜表面に取り込まれてしまい、肝心のドライエッチング条件が変化して正常なエ
ッチングができないという不具合が発生し易い。
前記セラミックス被膜の表面は、研磨、研削、ブラッシング、ブラスト、ボールショット
、ドライアイスショット、エッチング、酸洗の少なくともいずれか一つの表面加工を施す
ことが好ましい。
【００３２】
また、酸化イットリウム等の酸化物原料粒子の純度は９９．９％以上であることが好ま
しい。酸化物粒子中に不純物が多いと半導体の製造工程において不純物混入の原因となる
。このため、より好ましくは純度９９．９９％以上の酸化物粒子を用いることが好ましい
。
【００３３】
前記の微小粒子同士が結合して多結晶粒子を構成し、前記多結晶粒子が堆積して形成され
る被膜の製造方法の一例としては、微小粒子のプラズマジェットや高温ガスの４００m／
秒以上の高速度での高速噴射による堆積膜形成法がある。あるいは、前記微小粒子をエア
ロゾル状にして減圧下で差圧によるガスデポジション法も適用できる。いずれも、前記の
微小粒子が高速で基材に衝突し、堆積した粒子の接触部分で結合して被膜を形成する方法
である。結合しているのが平均粒径１０μｍ以下の微小粒子であるため、粒子内部と表面
の熱伝導が早く、堆積した状態での内部と表面での熱膨張差による膜内部の応力がほとん
ど発生せず、部品基材表面にて焼結結合して多結晶粒子となりその集合体として緻密（膜
密度の高い）で結合力の強いセラミックス被膜を形成することができる。
【００３４】
前記の酸化イットリウム等のセラミックス被膜の膜厚は５μｍ以上が必要である。５μｍ
未満では耐プラズマ性、耐蝕性、耐熱性、耐酸化等の効果が十分得られず、膜はがれの原
因となるおそれがある。セラミックス被膜の厚さの上限は特に限定されるものではないが
、あまり厚いと前記以上の効果が得られず、また内部応力の蓄積によりクラックが発生し
易くなりコストアップの要因ともなる。そのため、セラミックス被膜の厚さは５〜２００
μｍ、好ましくは２０〜１００μｍである。
【００３５】
膜密度は９０％以上が必要である。膜密度とは気孔率の反対の用語であり、膜密度９０
％以上とは、気孔率１０％以下と同じ意味である。膜密度の測定方法は、セラミックス被
膜を膜厚方向に切断し、その断面組織の光学顕微鏡による５００倍の拡大写真を撮り、そ
こに写る気孔の面積率を算出する。そして、「膜密度（％）＝１００−気孔の面積率」に
より膜密度を算出する。膜密度の算出には、単位面積２００μｍ×２００μｍの面積を分
析するものとする。なお、膜厚が薄いときは、合計の単位面積が２００μｍ×２００μｍ
となるまで複数個所測定するものとする。
【００３６】
前記膜密度は９０％以上、より好ましくは９５％以上、さらには９９％以上１００％以
下であることが好ましい。前記セラミックス被膜中に気孔（ボイド）が多く存在すると、
その気孔からプラズマアタックなどの浸食が進行して前記セラミックス被膜の寿命を低下
させる。特に前記セラミックス被膜表面に気孔が少ないことが望ましい。
【００３７】
前記セラミックス被膜の二乗平均平方根粗さＲｑは１０μｍ以下が好ましい。前記セラ
ミックス被膜の二乗平均平方根粗さＲｑが１０μｍを超えて表面凹凸が大きいと、エッチ
ングガス成分が表面に取り込まれてしまうのみならず、プラズマアタック、酸化などが集
中し易く膜の寿命を低下させるおそれがある。表面粗さＲｑの測定は、超深度形状測定顕
微鏡（ＶＫ−８５００）を使用して行った。好ましくは表面粗さＲｑ６μｍ以下である。
【００３８】
前記微粒子を用いる原料粉末としてのセラミックス粉末は、平均粒径０．０５〜１０μ
ｍの範囲であることが好ましい。その形成された被膜は、粒子間の結合力が大きく、プラ
ズマアタック及びラジカルアタックによる損耗が低減してパーティクル発生量が少なくな
り、耐プラズマ性、耐蝕性、耐熱性、耐酸化性が向上する。原料粉末としての前記セラミ
ックス粒子の平均粒径が１０μｍを超えると、前記粒子が基材に堆積した際に各粒子に急
冷凝固によるクラックが発生し易く、前記被膜にダメージを与えてクラックが発生するお
それがある。前記粒子の平均粒径のより好ましい値は、０．０５μｍ以上７μｍ以下であ
るが、０．０５μｍ未満となると、粒子が高速を得られなくなり、堆積しても低密度の被
膜となって耐プラズマ性、耐食性、耐熱性、耐酸化性が低下する。ただし、０．０５μｍ
未満の粒子が前記セラミックス粒子全体の５％未満であれば、被膜形成を悪化させないた
め０．０５μｍ未満の粒子を含有した粉末を使用しても構わない。
【００３９】
以下、実施形態の一つについて実施例を参照して詳細に説明する。
【００４０】
表１に本発明（実施例１〜６）、従来の溶射法（比較例１、２）、実施例１〜３と同様
のセラミックス被膜を成膜した後に表面積の調整をしない方法（比較例３〜５）、により
成膜した酸化物セラミックス被膜の成膜条件を示す。溶射をする場合はプラズマ溶射処理
にて酸化物被膜を形成した後、プラズマ型の膜噴射装置を用いた微粒子により、アルミ製
基材上（１００ｍｍ×２００ｍｍ）に酸化物被膜を形成してプラズマ装置用部品とした。
また、用いる原料粉末はいずれも純度９９．９９％以上の高純度酸化物セラミックス粒子
を用いた。さらに、原料粉末としての酸化物セラミックス粒子は、十分な粉砕および篩分
けにより１０μｍを超える粗大粒子がないものを用いた。また、比較例１、２はプラズマ
溶射法により酸化物セラミックス被膜を成膜した。
【００４１】
【表１】
2017014569.tif 000003
【００４２】
表１に、各条件で成膜した酸化物セラミックス被膜の各実施例および比較例に関する、
多結晶粒子の材質、従来溶射膜の材質、酸化膜種類、被膜厚さ(μｍ)、膜密度（％）、二
乗平均平方根粗さ（Ｒｑ）、比面積率（％）、溶融扁平粒子面積率（％）を示す。
【００４３】
膜密度は、膜断面の合計の単位面積が２００μｍ×２００μｍとなるように拡大写真（
５００倍）を撮り、そこに写る気孔の割合から求めた。
【００４４】
表１から分かる通り、本実施例にかかる酸化物セラミックス被膜は、比較例１〜２と比
較して膜密度が高く、比較例３〜５と比較して面積率が小さい。
【００４５】
次に、表２にプラズマ耐性およびエッチングサイズ不良の有無の評価結果を示す。表１
に示した各実施例および比較例に関する酸化物被膜をプラズマ処理装置内に配置し、、Ｃ
Ｆ４（８０ｓｃｃｍ）＋Ｏ２（２０ｓｃｃｍ）＋Ａｒ（１００ｓｃｃｍ）の混合ガスで生
成したプラズマに晒した。ＲＩＥチャンバ内の圧力を２０ｍＴｏｒｒとし、ＲＦ出力を１
００Ｗとし、１２時間（「２０分放電→１０分冷却」×２４回）連続稼働させた後に、酸
化物被膜の粒子の脱粒量をスコッチテープ法によるピーリング評価で調べた。具体的には
、酸化物被膜にスコッチテープを貼り付けた後にテープを剥がし、テープをＳＥＭ（Scan
ning  Electron  Microscope）観察して、８０μｍ×６０μｍ視野に存在する脱粒した粒
子が付着した面積を測定した。また、前記試験を行う前後での酸化物被膜が形成された部
材の重量を精密秤で測定し、重量減少量を求めた。
【００４６】
【表２】
2017014569.tif 000004
【００４７】
表２から、本発明の実施形態（実施例１〜６）では従来の溶射法（比較例１、２）より
も重量減少量が小さく、酸化物被膜からの脱粒量も一桁以上少ない。この結果から、本実
施例にかかる微粒子により保護膜を形成したＲＩＥ装置用部品は、プラズマアタックおよ
びラジカルアタックに強いことが分かる。プラズマアタックおよびラジカルアタックに強
いということはＲＩＥ装置に用いたときにパーティクルの発生を効果的に抑制できること
を意味するものである。さらに、比面積率の大きい比較例３〜５と比較して、本発明の実
施例１〜６ではエッチングサイズ不良が発生していない。表面処理を行なったもの実施例
１〜６は、表面処理を行なわなかったもの(比較例１〜５)と比較して、エッチングによる
サイズ不良が発生していない。
【００４８】
本発明に係る微細なパーティクルを発生させない、耐プラズマ性、耐食性または耐熱性、
耐酸化性を有する前記セラミックス被膜の製造法としては、高速ガスジェット溶射法、化
学蒸着（CVD）法、エアロゾルデポジション法、コールドスプレー法、ウォームスプレー
法、ガスデポジション法、静電微粒子衝撃コーティング法、衝撃焼結法、スパッター法、
サスペンションプラズマ溶射法、超高音速フリージェット物理蒸着（PVD）法、物理蒸着
法全般などがあり、本発明の３次元構造を形成できる方法であれば、特定の製造法のみに
限定されるものではない。さらに、前記セラミックス被膜を成膜した後、セラミックス被
膜の表面に、研磨、研削、ブラッシング、ブラスト、ボールショット、ドライアイスショ
ット、エッチング、酸洗の少なくともいずれか一つの表面加工を施すことを特徴とする。
しかし、これらの実施形態により本発明が限定されるものではない。
【００４９】
以上説明したように、本発明の実施形態のセラミックス被膜を形成したＲＩＥ装置用部
品によれば、耐プラズマ性、耐食性、耐熱性、耐酸化性を有する被膜のため、腐食性ガス
のラジカルに対する被膜の腐食が抑制され、各部品や被膜自体の安定性を高めることが可
能となるため、部品や被膜からの微細なパーティクル発生を抑制できる。さらに、部品使
用が長寿命化し、腐食により発生する生成物も低減するため、部品の交換回数やクリーニ
ング回数を削減することができる。さらに、エッチングガス成分の取り込みが無く、エッ
チングされたときのエッチング不良を低減することができる。
【００５０】
また、前記ではプラズマ装置としてＲＩＥ装置を例示したが、これに限定されるもので
はなく、プラズマＣＶＤ（Chemical  Vapor  Deposition）装置などのプラズマを発生さ
せて処理を行う装置全般内部の部品に対して、上記実施形態の酸化被膜を適用することが
できる。
【００５１】
本発明のいくつかの実施形態を説明したが、これらの実施形態は、例として提示したもの
であり、発明の範囲を限定することは意図していない。これら新規な実施形態は、その他
の様々な形態で実施されることが可能であり、発明の要旨を逸脱しない範囲で、種々の省
略、置き換え、変更を行うことができる。これら実施形態やその変形は、発明の範囲や要
旨に含まれるとともに、特許請求の範囲に記載された発明とその均等の範囲に含まれる。
【符号の説明】
【００５２】
１・・・基材
２・・・多結晶粒子
３・・・結晶粒界
４・・・微小粒子
５・・・溶融扁平粒子
６・・・マイクロクラック
７・・・気孔（ボイド）
８・・・酸化膜
【図１】
2017014569.tif 000005
【図２】
2017014569.tif 000006
【図３】
2017014569.tif 000007
【図４】
2017014569.tif 000008